(57)【要約】【課題】光の遮断率の高いブラインド用に応用可能な３層構造を有する３次元立体形状織物の提供。【解決手段】本発明により、表面層、中間層、裏面層と上記表面層と中間層を連結する第１連結層、上記中間層と裏面層を連結する第２連結層で製織される３層構造を有する３次元立体形状織物であって、１織機および１工程で製織が可能であり、平面形状と３次元立体形状と間の形状の変化が可能な多層構造の織物が提供される。【選択図】図２
2010265573.tif 000002
【特許請求の範囲】
【請求項１】
３層構造を有する３次元立体形状織物において、
上記織物は、表面層、中間層、裏面層と上記表面層と中間層を連結する第１連結層、上記中間層と裏面層を連結する第２連結層で製織されて形成され、上記第１連結層、第２連結層は、同一角度に傾斜するように製織されることを特徴とする３層構造を有する３次元立体形状織物。
【請求項２】
３層構造を有する３次元立体形状織物において、
上記織物は、裏面層、中間層、表面層と上記裏面層と中間層を連結する第１連結層、上記中間層と表面層を連結する第２連結層で製織され、
上記織物を形成する経糸は、裏面層、第１連結層、中間層、第２連結層、表面層を順に形成した後、裏面層に連結されて連結経糸を形成し、さらに裏面層を形成する過程が反復的に行われ、
上記経糸は、裏面層、第１連結層、中間層、第２連結層、表面層からそれぞれ始まると同時に順次的に製織され、製織後上記連結経糸を切断させることから形成されることを特徴とする３層構造を有する３次元立体形状織物。
【請求項３】
上記表面層には、上記連結経糸が別途の緯糸と交差して織物の表面に露出した突出部が形成されることを特徴とする請求項２に記載の３層構造を有する３次元立体形状織物。
【請求項４】
上記第１連結層、第２連結層は、同一角度に傾斜するように製織されることを特徴とする請求項２に記載の３層構造を有する３次元立体形状織物。
【請求項５】
３層構造を有する３次元立体形状織物において、
上記織物は、裏面層、中間層、表面層と上記裏面層と中間層を連結する第１連結層、上記中間層と表面層を連結する第２連結層から形成され、
上記織物を形成する経糸は、基本的に裏面層、第１連結層、中間層、第２連結層、表面層を順に形成した後、裏面層に連結されて連結経糸を形成し、さらに裏面層を形成する過程が行われ、
裏面層から始まる経糸を１、２、３、４、第１連結層から始まる経糸を５、６、中間層から始まる経糸を７、８、第２連結層から始まる経糸を９、１０、表面層から始まる経糸を１１、１２、１３、１４とすると、
経糸１、２、３、４は、裏面層を形成した後表面層を形成し、連結経糸を形成しながら裏面層１００へ移動する経糸１３、１４と接すると、経糸３、４は第１連結層を、経糸１、２、１３、１４は裏面層を形成し、
経糸５、６は、第１連結層を形成し、中間層を形成する経糸７、８と接して共に製織されて中間接結部を形成した後、経糸５、６は中間層を、経糸７、８は第２連結層を形成し、
経糸１１、１２、１３、１４は、表面層を形成し、第２連結層を形成する経糸９、１０と接して共に製織されて表面接結部を形成した後、経糸１３、１４は裏面層と連結され、経糸９、１０、１１、１２は、表面層を形成して織物を製織し、製織後上記連結経糸を切断させることから形成されることを特徴とする３層構造を有する３次元立体形状織物。
【請求項６】
３層構造を有する３次元立体形状織物において、
上記織物は、表面層、中間層、裏面層と上記表面層と中間層を連結する第１連結層、上記中間層と裏面層を連結する第２連結層で製織されて形成され、上記第１連結層と第２連結層は、中間層を基準として相互対称になるように製織されることを特徴とする３層構造を有する３次元立体形状織物。
【請求項７】
３層構造を有する３次元立体形状織物において、
上記織物は、裏面層、中間層、表面層と上記裏面層と中間層を連結する第１連結層、上記中間層と表面層を連結する第２連結層で製織され、
上記織物を形成する経糸は、裏面層、第１連結層を形成した後、裏面層に連結されて第１連結経糸を形成し、さらに裏面層を形成する過程が反復的に行われる第１グループの経糸と、表面層、第２連結層、中間層を形成した後、表面層に連結されて第２連結経糸を形成し、さらに表面層を形成する過程が反復的に行われる第２グループの経糸とから形成され、
上記第１グループの経糸は裏面層、第１連結層からそれぞれ始まると同時に順次的に製織され、上記第２グループの経糸は中間層、第２連結層、表面層からそれぞれ始まると同時に順次的に製織し、製織後上記第１、第２連結経糸を切断させることから形成されることを特徴とする３層構造を有する３次元立体形状織物。
【請求項８】
上記表面層と裏面層に、上記第１、第２連結経糸が別途の緯糸と交差して織物の表面に露出した表面突出部と裏面突出部が形成されることを特徴とする請求項７に記載の３層構造を有する３次元立体形状織物。
【請求項９】
上記第１連結層と第２連結層は、中間層を基準として相互対称になるように製織されることを特徴とする請求項７に記載の３層構造を有する３次元立体形状織物。
【請求項１０】
３層構造を有する３次元立体形状織物において、
上記織物は、裏面層、中間層、表面層と上記裏面層と中間層を連結する第１連結層、上記中間層と表面層を連結する第２連結層から形成され、
上記織物を形成する経糸は、裏面層、第１連結層を形成した後、裏面層に連結されて第１連結経糸を形成し、さらに裏面層を形成する過程が反復的に行われる第１グループの経糸と、表面層、第２連結層、中間層を形成した後、表面層に連結されて第２連結経糸を形成し、さらに表面層を形成する過程が反復的に行われる第２グループの経糸とから構成され、
裏面層から始まる第１グループの経糸を１、２、３、４、第１連結層から始まる第１グループの経糸を５、６、中間層から始まる第２グループの経糸を７、８、第２連結層から始まる第２グループの経糸を９、１０、表面層から始まる第２グループの経糸を１１、１２、１３、１４とすると、
経糸１、２、３、４は、裏面層を形成した後第１連結層及び第１連結経糸を形成し、裏面層と連結される経糸５、６と接すると、経糸３、４は第１連結層を、経糸１、２、５、６は裏面層を形成し、
経糸５、６は、第１連結層を形成し、中間層を形成する経糸７、８と第２連結層を形成する経糸９、１０と接して共に製織されて中間接結部を形成した後、経糸５、６は第１連結経糸を、経糸７、８は第２連結経糸を、経糸９、１０は中間層を形成し、
経糸１１、１２、１３、１４は、表面層を形成した後第２連結経糸を形成し、表面層と連結される経糸９、１０と接すると、経糸１３、１４は第２連結層を形成し、経糸７、８、１１、１２は、表面層を形成して織物を製織し、製織後上記第１、第２連結経糸を切断させることから形成されることを特徴とする３層構造を有する３次元立体形状織物。
【請求項１１】
織物に使われる経糸、緯糸または経糸および緯糸は、低融点糸で製織されることを特徴とする請求項１ないし１０のいずれか１項に記載の３層構造を有する３次元立体形状織物。
【請求項１２】
織物に使われる経糸、緯糸または経糸および緯糸は、低融点糸と難燃糸が混合した原糸、または低融点部と難燃部からなる複合繊維で製織されることを特徴とする請求項１ないし１０のいずれか１項に記載の３層構造を有する３次元立体形状織物。
【請求項１３】
上記裏面層、中間層、表面層はメッシュ構造で製織されることを特徴とする請求項１ないし１０のいずれか１項に記載の３層構造を有する３次元立体形状織物。
【請求項１４】
上記第１、第２連結層は、上記裏面層、中間層、表面層よりも織物の密度がより高い構造で製織されることを特徴とする請求項１ないし１０のいずれか１項に記載の３層構造を有する３次元立体形状織物。
【請求項１５】
請求項１ないし１０のいずれか１項に記載の３層構造を有する３次元立体形状織物で製造されることを特徴とするブラインド。
【発明の詳細な説明】
【技術分野】
【０００１】
本発明は、３層構造を有する３次元的立体形状の発現が可能な織物およびその製造方法に関するものであって、１織機および１工程で製織が可能であり、平面形状と３次元立体形状間の形状の変化が可能な３次元立体形状織物で、中間を構成する織物が多層構造であるため、光の遮断率および断熱効率の高いブラインド用に応用可能な織物に関するものである。
【背景技術】
【０００２】
織物とは、ある原料から製造され、製織（ｗｅａｖｉｎｇ）、編成（ｋｎｉｔｔｉｎｇ）、プレーティング（ｐｌａｉｔｉｎｇ）またはブレーディング（ｂｒａｉｄｉｎｇ）方法によって構成され、繊維の交差（ｉｎｔｅｒｌｏｃｋ）方法によりフェルト織物が作られる。
【０００３】
織物は、基本的に織物、編成物、フェルト、プレート、不織布、接着織物、モールド織物に分けられる。狭い意味の織物（ｗｏｖｅｎ）とは、垂直方向の経糸と水平方向の緯糸が直角に交差（ｉｎｔｅｒｌａｃｅ）して織物を構成する。織物はアンダーウエアとアウターウエアに最も多く使われる。一方、編成物は１系統の糸がループを作り、これらのループを前後左右方向に互いに組み合わせて編成を構成する。編成物は製編が速く、着用するとだらりと垂れ弾力性がある。また、フェルトとは、１束の繊維を熱、湿気、圧力、叩きによって交差させてフェルトを構成し、糸はここには使われない。また、プレート、ブレード、レースは、数個の糸がある１方向に走行し、１系統の糸が交差して目的とする効果を得る。不織布は、接着材料の応用、または表面の化学作用による付着繊維、または熱可塑性繊維の熱により繊維のウェブまたはシートが互いに付着して織物を構成する。また、接着織物は、１枚または２枚の織物に発泡体を接着して織物を構成する。一般に柔らかくふんわりした触感と効果を有する。最後に、モールド織物は、その面積が押出された元の原料の面積よりも大きい。モールド製品（衣類）はふんわりまたはパイル形態または扁平になっている。これらの製品は着用感が良く身体機能にもよく合い、形が変わり難い。
【０００４】
２次元の織物で、その側面を活用したりあるいは使用したりしない。３次元的立体形状を具現するために、縫製やその他の接合法などが用いられる。
【０００５】
これを応用した産業用部分において特許文献１には、布地を二重に形成させてから、中央部に移動型ブレードを形成させた後、上記布地とブレードを接合やボンディングにより接着させて使うブラインドが提案されている。上記の方法は、ブレードが水平に移動してメッシュ型織物を通じて光が内部に入り、また、ブレードが垂直に移動する場合は光を遮断して、光量を調節することができ、これを織物のやわらかさとメッシュ構造によりひさしを制御するという利点はあるが、ブレードと織物が粘着剤ないし接着剤により接合されるために、室内環境汚染の原因になり、さらに長期間の使用時には、紫外線による粘着剤の物性の低下により接合状態が低下したり分離したりするという問題点がある。
【０００６】
これを克服するために特許文献２には、３次元立体形状織物は、表面層、裏面層、上記表面層と裏面層を連結する中間層から形成され、上記中間層は、第１中間層と第２中間層から形成され、基本的に表面経糸だけからなる表面部と、表面経糸および上記中間層を構成する経糸で製織された表面接結部が順次反復的に形成された表面層と基本的に裏面経糸だけからなる裏面部と、裏面経糸および上記中間層を構成する経糸で形成された裏面接結部が順次反復的に製織された裏面層と中間層を構成する経糸だけで製織され、上記表面接結部および裏面接結部に順次反復的に連結された中間層を含む３次元立体形状織物が提案されている。
【０００７】
しかしながら、上記の３次元立体形状織物は、裏面層、中間層、表面層といった単純な構造により様々な具現が困難であり、裏面層と表面層をメッシュ構造で形成する場合は中間層だけが光を遮断しなければならないが、織物の構成上、光の遮断が完璧にできなく、映画館、講義室、プレゼンテーション室、実験室など光を完全に遮断しなければならない室内や光の遮断を完全に遮断しなければならない様々な産業現場では使うことができないという問題点があった。
【先行技術文献】
【特許文献】
【０００８】
【特許文献１】米国登録特許第３，３８４，５１９号
【特許文献２】韓国登録特許第８１５５７９号
【発明の概要】
【発明が解決しようとする課題】
【０００９】
上記のような問題点を解決するために、本発明の目的は、１織機および１工程で製織が可能であり、平面形状と３次元立体形状と間の形状の変化が可能な３次元立体形状織物で、中間を構成する織物が多層構造であるため、光の遮断率が高く遮断率を調節することができ、保温効果に優れたブラインド用に応用可能な３次元的立体形状の具現が可能な織物を提供することにある。
【課題を解決するための手段】
【００１０】
本発明は、３層構造を有する３次元立体形状織物において、上記織物は、表面層、中間層、裏面層と上記表面層と中間層を連結する第１連結層、上記中間層と裏面層を連結する第２連結層に製織されて形成され、上記第１連結層、第２連結層は、同一角度で傾斜するように製織されることを特徴とする３層構造を有する３次元立体形状織物を提供する。
【００１１】
また、本発明は、３層構造を有する３次元立体形状織物において、上記織物は、裏面層、中間層、表面層と上記裏面層と中間層を連結する第１連結層、上記中間層と表面層を連結する第２連結層に製織され、上記織物を形成する経糸は、裏面層、第１連結層、中間層、第２連結層、表面層を順に形成した後、裏面層に連結されて連結経糸を形成し、さらに裏面層を形成する過程が反復的に行われ、上記経糸は、裏面層、第１連結層、中間層、第２連結層、表面層からそれぞれ始まると同時に順次的に製織され、製織後、上記連結経糸を切断することにより形成されることを特徴とする３層構造を有する３次元立体形状織物を提供する。
【００１２】
また、上記表面層には、上記連結経糸が別途の緯糸と交差して織物の表面に露出した突出部が形成されることを特徴とする３層構造を有する３次元立体形状織物を提供する。
【００１３】
また、上記第１連結層、第２連結層は、同一角度で傾斜するように製織されることを特徴とする３層構造を有する３次元立体形状織物を提供する。
【００１４】
また、本発明は、３層構造を有する３次元立体形状織物において、上記織物は、裏面層、中間層、表面層と上記裏面層と中間層を連結する第１連結層、上記中間層と表面層を連結する第２連結層から形成され、上記織物を形成する経糸は、基本的に裏面層、第１連結層、中間層、第２連結層、表面層を順に形成した後、裏面層に連結されて連結経糸を形成し、さらに裏面層を形成する過程が進行し、裏面層から始まる経糸を１、２、３、４、第１連結層から始まる経糸を５、６、中間層から始まる経糸を７、８、第２連結層から始まる経糸を９、１０、表面層から始まる経糸を１１、１２、１３、１４とすると、経糸１、２、３、４は、裏面層を形成した後表面層を形成し、連結経糸を形成しながら裏面層へ移動する経糸１３、１４と接すると、経糸３、４は第１連結層を、経糸１、２、１３、１４は裏面層を形成し、経糸５、６は、第１連結層を形成し、中間層を形成する経糸７、８と接して共に製織されて中間接結部を形成した後、経糸５、６は中間層を、経糸７、８は第２連結層を形成し、経糸１１、１２、１３、１４は、表面層を形成し、第２連結層を形成する経糸９、１０と接して共に製織されて表面接結部を形成した後、経糸１３、１４は裏面層と連結し、経糸９、１０、１１、１２は表面層を形成して織物を製織し、製織後、上記連結経糸を切断させることで形成されることを特徴とする３層構造を有する３次元立体形状織物を提供する。
【００１５】
また、本発明は、３層構造を有する３次元立体形状織物において、上記織物は、表面層、中間層、裏面層と上記表面層と中間層を連結する第１連結層、上記中間層と裏面層を連結する第２連結層で製織されて形成され、上記第１連結層と第２連結層は、中間層を基準として相互対称になるように製織されることを特徴とする３層構造を有する３次元立体形状織物を提供する。
【００１６】
また、本発明は、３層構造を有する３次元立体形状織物において、上記織物は、裏面層、中間層、表面層と上記裏面層と中間層を連結する第１連結層、上記中間層と表面層を連結する第２連結層で製織され、上記織物を形成する経糸は裏面層および第１連結層を形成した後、裏面層に連結されて第１連結経糸を形成し、さらに裏面層を形成する過程が反復的に行われる第１グループの経糸と、表面層、第２連結層、中間層を形成した後、表面層に連結されて第２連結経糸を形成し、さらに表面層を形成する過程が反復的に行われる第２グループの経糸とから形成され、上記第１グループの経糸は裏面層、第１連結層からそれぞれ始まると同時に順次的に製織され、上記第２グループの経糸は中間層、第２連結層、表面層からそれぞれ始まると同時に順次的に製織し、製織後上記第１、第２連結経糸を切断させることで形成されることを特徴とする３層構造を有する３次元立体形状織物を提供する。
【００１７】
また、上記表面層と裏面層に、上記第１、第２連結経糸が別途の緯糸と交差して織物の表面に露出した表面突出部と裏面突出部が形成されることを特徴とする３層構造を有する３次元立体形状織物を提供する。
【００１８】
また、上記第１連結層と第２連結層は、中間層を基準として相互対称になるように製織されることを特徴とする３層構造を有する３次元立体形状織物を提供する。
【００１９】
また、３層構造を有する３次元立体形状織物において、上記織物は、裏面層、中間層、表面層と上記裏面層と中間層を連結する第１連結層、上記中間層と表面層を連結する第２連結層から形成され、上記織物を形成する経糸は、裏面層、第１連結層を形成した後、裏面層に連結されて第１連結経糸を形成し、さらに裏面層を形成する過程が反復的に行われる第１グループの経糸と、表面層、第２連結層、中間層を形成した後、表面層に連結されて第２連結経糸を形成し、さらに表面層を形成する過程が反復的に行われる第２グループの経糸とから構成され、裏面層から始まる第１グループの経糸を１、２、３、４、第１連結層から始まる第１グループの経糸を５、６、中間層から始まる第２グループの経糸を７、８、第２連結層から始まる第２グループの経糸を９、１０、表面層から始まる第２グループの経糸を１１、１２、１３、１４とすると、経糸１、２、３、４は、裏面層を形成した後第１連結層及び第１連結経糸を形成し、裏面層と連結される経糸５、６と接すると、経糸３、４は第１連結層を、経糸１、２、５、６は裏面層を形成し、経糸５、６は、第１連結層を形成し、中間層を形成する経糸７、８と第２連結層を形成する経糸９、１０と接して共に製織されて中間接結部を形成した後、経糸５、６は第１連結経糸を、経糸７、８は第２連結経糸を、経糸９、１０は中間層を形成し、経糸１１、１２、１３、１４は、表面層を形成した後第２連結経糸を形成し、表面層と連結される経糸９、１０と接すると、経糸１３、１４は第２連結層を形成し、経糸７、８、１１、１２は表面層を形成して織物を製織し、製織後上記第１、第２連結経糸を切断させることで形成されることを特徴とする３層構造を有する３次元立体形状織物を提供する。
【００２０】
また、織物に使われる経糸、緯糸または経糸および緯糸は、低融点糸で製織されることを特徴とする３層構造を有する３次元立体形状織物を提供する。
【００２１】
また、織物に使われる経糸、緯糸または経糸および緯糸は、低融点糸と難燃糸が混合した原糸または低融点部と難燃部からなる複合繊維で製織されることを特徴とする３層構造を有する３次元立体形状織物を提供する。
【００２２】
また、上記裏面層、中間層、表面層はメッシュ構造で製織されることを特徴とする３層構造を有する３次元立体形状織物を提供する。
【００２３】
また、上記第１、第２連結層は、上記裏面層、中間層、表面層よりも織物の密度がより高い構造で製織されることを特徴とする３層構造を有する３次元立体形状織物を提供する。
【００２４】
また、上記の３層構造を有する３次元立体形状織物で製造されることを特徴とするブラインドを提供する。
【発明の効果】
【００２５】
本発明に係る３層構造を有する３次元立体形状織物は、従来の織物の製織方法で製織するものの、２次元的形状に過ぎなかった織物を３次元的立体形状に形状変化が可能だという効果があり、本発明の３次元立体形状織物は、裏面層、中間層、表面層を連結する第１、第２連結層から構成される３層構造であって、ブラインドに使用すると、光を完全に遮断してプロジェクターを使う映画館、講義室、プレゼンテーション室、実験室など光を完全に遮断しなければならない室内などで有用に使用できる。
【００２６】
また、本発明の実施例による織物およびその製造方法は、２次元形状と３次元形状への変換により織物のデザイン、深色性および遮光効果をそれぞれ異にすることができ、遮断率を変化させることにより様々に使用できるという効果がある。
さらに、本発明に係る３層構造を有する３次元立体形状織物は、２次元形状の場合、５重構造でブラインドに使用すると優れた断熱機能および保温効果がある。
【図面の簡単な説明】
【００２７】
【図１】本発明の望ましい実施例による織物における経糸の進行方向に沿った断面図
【図２】本発明の第１実施例による織物の製織方法を示す断面概念図
【図３】本発明の第１実施例による織物の製織方法を経糸番号で示す断面概念図
【図４】本発明の第１実施例によるまた他の製織方法を示す断面概念図
【図５】本発明の第１実施例によるまた他の製織方法を経糸番号で示す断面概念図
【図６】本発明の第２実施例による織物の製織方法を示す断面概念図
【図７】本発明の第２実施例による織物の製織方法を経糸番号で示す断面概念図
【図８】本発明の第１実施例よる織物の製織方法を示す切断後の断面概念図
【図９】本発明の第１実施例に係る織物の立体形状の発現図
【図１０】本発明の第２実施例による織物の製織方法を示す切断後の断面概念図
【図１１】本発明の第２実施例に係る織物の立体形状の発現図
【図１２】本発明の第１実施例に係る使用状態図
【図１３】本発明の第２実施例に係る使用状態図
【発明を実施するための形態】
【００２８】
以下、本発明の添付の図面を参照して、本発明の望ましい一実施例を詳しく説明するが、本発明はこれらの実施例により限定されるものではない。
【００２９】
なお、図面中、同一の構成要素または部品に対してはできるだけ同一の符号を付す。また、本発明の説明において、関連する公知の機能あるいは構成についての具体的な説明は、本発明の要旨を明確にするために省略する。
【００３０】
本明細書において使われる程度の用語『約』、『実質的に』等は、言及された意味に固有の製造および物質許容誤差が提示される時に、その数値またはその数値に近接した意味として使用し、本発明の理解のために正確にまたは絶対的な数値が言及されている開示内容を非良心的な侵害者が不当に利用することを防止するために使用する。
【００３１】
本明細書において使われる『織物』とは、狭い意味の織物、編成物、フェルト、プレート、不織布、接着織物、モールド織物の全てを意味する用語として使われる。ただし、本発明の実施例を説明するためには狭い意味の織物（ｗｏｖｅｎ）を例として説明する。したがって、本発明による織物の製織方法の説明においては、経糸と緯糸が交差して製織されることは当然であり、本明細書において「経糸だけ製織される」という表現は経糸と緯糸が交差することを意味する。ただし、具体的に緯糸と交差しないという表現がある場合にはこの限りでない。
【００３２】
本発明による３層構造を有する３次元立体形状織物は３層構造で形成することができる。実際には図１のように製織されるが、理解のために図２〜図７のように裏面層１００、第１連結層２００、中間層３００、第２連結層４００、表面層５００を離隔させて説明する。
【００３３】
本発明は、図２〜図７に示すように、裏面層、中間層、表面層と裏面層と中間層を連結する第１連結層、中間層と表面層を連結する第２連結層から形成される。
【００３４】
上記第１連結層２００と第２連結層４００は、図２〜図５のように同一角度に傾斜して形成されるように製織でき、図６、図７のように中間層３００を基準として相互対称になるように製織することができる。
【００３５】
図２〜図５のように、本発明に係る３層構造を有する３次元立体形状織物における第１連結層２００と第２連結層４００を同一角度に傾斜するように製織する第１実施例による３次元立体形状織物を形成する経糸は、基本的に裏面層１００、第１連結層２００、中間層３００、第２連結層４００、表面層５００を順に形成した後、再び裏面層１００に連結されて連結経糸６００を形成し、さらに裏面層１００を形成する過程が反復的に行われて織物を形成することになる。
【００３６】
上記経糸は、裏面層１００、第１連結層２００、中間層３００、第２連結層４００、表面層５００からそれぞれ始まると同時に順次的に製織される。すなわち、本発明の第１実施例による３層構造を有する３次元立体形状織物を形成する経糸は、全て同一の運動により製織されるが、その開始点が異なり、それぞれの層が順次的に進行して３層構造を有する３次元立体形状織物を製造する。
【００３７】
本発明は、製織方法により上記中間層３００を形成する経糸と第１連結層２００を形成する経糸が接して中間接結部３１０を形成し、表面層５００を形成する経糸と第２連結層４００を形成する経糸が接して表面接結部５１０を形成したり、上記裏面層１００を形成する経糸と表面層５００を形成し、連結経糸６００が裏面層１００と接する経糸と裏面接結部１１０を形成し、中間層３００を形成する経糸と第１連結層２００を形成する経糸が接して中間接結部３１０を形成することができる。
【００３８】
上記接結部は、他の部位より織物の密度が高く製織された３層構造を有する３次元立体形状織物の形態安定性を高めることができるものであり、本発明では、製織方法により裏面層１００や表面層５００に接結部が形成されないことがある。したがって接結部が形成されない時には、上記裏面層１００または表面層５００に織物の密度をより高い構造にしたり、または太い緯糸を使って裏面接結部１１０または表面接結部５１０を形成することが望ましい。
【００３９】
本発明の第１実施例は、図２に示す１つの第１連結層２００と第２連結層４００が含まれたＡ区間が反復的に形成されて織物が構成される形態で、本発明における３層構造を有する３次元立体形状織物を形成する経糸は、裏面層１００を２区間形成し第１連結層２００、中間層３００、第２連結層４００を形成し、表面層５００を２区間形成した後、再び裏面層１００に連結されてさらに裏面層１００を形成するといった反復的な過程が、裏面層１００、第１連結層２００、中間層３００、第２連結層４００、表面層５００からそれぞれ始まると同時に順次的に製織される。
【００４０】
図３は、本発明に係る第１実施例の製織方法を綜絖番号で単純化した図であり、裏面層から始まる経糸を１、２、３、４、第１連結層から始まる経糸を５、６、中間層から始まる経糸を７、８、第２連結層から始まる経糸を９、１０、表面層から始まる経糸を１１、１２、１３、１４とすると、Ａ区間の製織方法は次の通りである。
【００４１】
上記経糸１、２、３、４は、あらかじめ設計された長さ分だけ裏面層１００を形成した後、裏面層１００と同じ長さの表面層５００を形成し、連結経糸６００を形成しながら裏面層１００へ移動する経糸１３、１４と接すると、経糸３、４は第１連結層２００を、経糸１、２、１３、１４は引き続き裏面層１００を形成することになる。
【００４２】
上記経糸５、６は、第１連結層２００を形成し、中間層３００を形成する経糸７、８と接して共に製織されて中間接結部３１０を形成した後、経糸５、６は中間層３００を、経糸７、８は第２連結層４００を形成することになる。
【００４３】
上記経糸１１、１２、１３、１４は、表面層５００を形成し、第２連結層４００を形成する経糸９、１０と接して共に製織されて表面接結部５１０を形成した後、経糸１３、１４は裏面層１００と連結され、その他の経糸９、１０、１１、１２は表面層を引き続き形成することになる。
【００４４】
上記の製織方法は、Ｂ、Ｃ区間でも経糸番号だけが異なるだけで、同じ位置の経糸は同一の過程で本発明に係る３層構造を有する３次元立体形状織物を製造する。
【００４５】
上記のように製織された本発明の織物は、連結経糸６００によって裏面層１００と表面層５００が連結されているため、３次元立体形状を具現できないため、製織後に連結経糸６００を切断（除去）しなければならない。
【００４６】
図８は、上記連結経糸６００を除去した状態の織物を示す図である。上記連結経糸が除去されることで、裏面層１００、中間層３００、表面層５００は、第１連結層２００、第２連結層４００により互いに連結された形態で３層構造を有する３次元的立体的形状の発現が可能になる。
【００４７】
上記のように形成された連結経糸６００をより簡単に除去するために、上記連結経糸６００を表面層上に露出させて突出部７００を形成する。上記突出部７００は、図２の部分拡大図のように、連結経糸６００を２本の緯糸で上下方に巻き付ける形態で突出部７００を形成して表面層の表面に突出させる。
【００４８】
上記のように表面層５００に露出した連結経糸６００は緯糸により固定されており、上記緯糸は幅方向に連続的に上記連結経糸６００（除去用緯糸）とともに露出している。上記表面に露出した除去用緯糸を上昇させて除去する場合、上記緯糸に共に交差している連結経糸６００も共に上昇し、それぞれの接結部で切断が行われて上記緯糸と共に連結経糸６００は全て除去できる。
【００４９】
上記の製織方法により製造された３層構造を有する３次元立体形状織物は、中間層３００と表面層５００に中間接結部３１０及び表面接結部５１０が形成される。
【００５０】
図４、図５は、本発明の第１実施例の他の製織方法により裏面接結部１１０と中間接結部３１０が形成されて製織される３層構造を有する３次元立体形状織物を示す図であり、本実施例においても織物を形成する経糸は、裏面層１００を２区間形成し、第１連結層２００、中間層３００、第２連結層４００を形成し、表面層５００を２区間形成した後、再び裏面層１００に連結されてさらに裏面層１００を形成する反復的な過程が、裏面層１００、第１連結層２００、中間層３００、第２連結層４００、表面層５００がそれぞれ始まると同時に順次的に製織されるものの、上記表面層を形成する経糸が裏面層１００と連結されて連結経糸６００を形成する地点が異なる。
【００５１】
図５は、本発明に係る第１実施例の他の製織方法を綜絖番号で単純化した図であり、裏面層１００から始まる経糸を１、２、３、４、第１連結層２００から始まる経糸を５、６、中間層３００から始まる経糸を７、８、第２連結層４００から始まる経糸を９、１０、表面層５００から始まる経糸を１１、１２、１３、１４とすると、経糸１、２、３、４は、裏面層１００及び表面層５００を形成し、連結経糸６００を形成しながら裏面層１００へ移動する経糸１３、１４と接して共に製織されて裏面接結部１１０を形成した後、経糸３、４は第１連結層２００を、その他の経糸１、２、１３、１４は裏面層１００を形成する。
【００５２】
上記経糸５、６は、第１連結層２００を形成し、中間層３００を形成する経糸７、８と接して共に製織されて中間接結部３１０を形成した後、経糸５、６は中間層３００を、経糸７、８は第２連結層４００を形成する。
【００５３】
上記経糸１１、１２、１３、１４は、表面層５００を形成した後、第２連結層４００を形成する経糸９、１０と接すると、経糸１３、１４は裏面層１００と連結し、経糸９、１０、１１、１２は表面層５００を形成する。上記の実施例で製造された織物も、上記の実施例のように連結経糸６００を除去しなければならなく、連結経糸６００の除去は上述の方法によって可能である。
【００５４】
上記の第１実施例で製織された３層構造を有する３次元立体形状織物も、表面層５００に突出部を形成して連結経糸６００を簡単に除去できる。
【００５５】
上記のように、第１実施例による３次元立体形状織物の連結経糸を除去して立体形状を発現させると、図９のように３層構造の３次元立体形状織物として表れる。
【００５６】
図１２は、本発明の第１実施例による織物の使用状態を示す図であり、表面層を上昇させて織物に立体的形状を発現したものを示す図である。
【００５７】
本発明に係る３層構造の３次元立体形状織物は、上記の第１実施例の説明のように、第１連結層２００と第２連結層４００が同一角度で傾斜するように形成でき、図６、図７のように中間層３００を基準として相互対称になるように製織することができる。
【００５８】
図６、図７のように、本発明の３層構造を有する３次元立体形状織物の第１連結層２００と第２連結層４００が中間層３００を基準として相互対称になるように製織する第２実施例による３次元立体形状織物は、図６に示す１つの第１連結層２００と第２連結層４００が含まれたＡ区間が反復的に形成されて織物が構成される形態である。
【００５９】
第２実施例における３層構造を有する３次元立体形状織物を形成する経糸は、裏面層１００、第１連結層２００を形成した後、裏面層１００に連結されて第１連結経糸６１０を形成し、さらに裏面層１００を形成する過程を経る第１グループの経糸と、表面層５００、第２連結層４００、中間層３００を形成した後、表面層５００に連結されて第２連結経糸６３０を形成し、さらに表面層を形成する過程を経る第２グループの経糸とから構成され、上記第１グループの経糸と第２グループの経糸はそれぞれ反復的に進行する。
【００６０】
また、上記第１グループの経糸は裏面層１００、第１連結層２００からそれぞれ始まると同時に順次的に製織し、上記第２グループの経糸は中間層３００、第２連結層４００、表面層５００からそれぞれ始まると同時に順次的に製織されて織物を製織する。
【００６１】
上記第１、第２グループ間の経糸を第１連結層２００と第２連結層４００に互いに接合させ、２つのグループ間の経糸を連結して３層構造を有するようにする。上記２つのグループ間の連結は、第１連結層２００と第２連結層４００が中間層で互いに接するように形成し、中間層３００には第１連結層２００と第２連結層４００を形成する経糸と中間層３００を形成する経糸が接して中間接結部３１０を形成し、２つのグループ間の経糸を接合して３層構造を有する３次元立体形状織物を製織することが望ましい。
【００６２】
上記中間接結部３１０は、他の部位より織物の密度が高く製織された３層構造を有する３次元立体形状織物の形態安定性を高めることができるものであり、本発明の織物は裏面層１００と表面層５００に接結部が形成されない。したがって、図に示すように、上記裏面層１００または表面層５００に織物の密度をより高い構造にしたり、または太い緯糸を使って裏面接結部１１０または表面接結部５１０を形成して織物の形態安定性を高めることができる。
【００６３】
上記のように２つのグループの経糸で製織される織物は、製織後上記第１、第２連結経糸を切断させることで立体形状が具現される。
【００６４】
図７は、本発明に係る第２実施例の製織方法を経糸番号で単純化した図であり、裏面層から始まる第１グループの経糸を１、２、３、４、第１連結層から始まる第１グループの経糸を５、６、中間層から始まる第２グループの経糸を７、８、第２連結層から始まる第２グループの経糸を９、１０、表面層から始まる第２グループの経糸を１１、１２、１３、１４とすると、Ａ区間の製織方法は次の通りである。
【００６５】
上記経糸１、２、３、４は、あらかじめ設計された長さだけ裏面層１００を形成した後、第１連結層２００及び第１連結経糸６１０を形成し、裏面層１００と連結される経糸５、６と接すると、経糸３、４は第１連結層２００を、その他の経糸１、２、５、６は裏面層１００を形成することになる。
【００６６】
上記経糸５、６は、第１連結層１００を形成し、中間層３００を形成する経糸７、８と第２連結層４００を形成する経糸９、１０と接して共に製織されて中間接結部３１０を形成した後、経糸５、６は第１連結経糸６１０を、経糸７、８は第２連結経糸６３０を、経糸９、１０は中間層３００を形成することになる。
【００６７】
上記経糸  １１、１２、１３、１４は、表面層５００を形成した後第２連結経糸６３０を形成し、表面層５００と連結される経糸９、１０と接すると、経糸１３、１４は第２連結層４００を、その他の経糸７、８、１１、１２は表面層５００を形成することになる。
【００６８】
上記の製織方法は、Ｂ、Ｃ区間でも経糸番号だけが異なるだけで、同じ位置の経糸は同一の過程で本発明に係る３層構造を有する３次元立体形状織物を製造する。
【００６９】
すなわち、第１グループの経糸は、２区間の裏面層１００を形成し、第１連結層２００を形成した後、第１連結経糸６１０が再び裏面層１００と接して裏面層１００を形成する３区間を周期で繰り返し、第２グループの経糸は、２区間の表面層５００、第２連結層４００、中間層３００を形成した後、第２連結経糸が再び表面層５００に接して表面層５００を形成する４区間を周期で繰り返して織物を製織する。
【００７０】
上記のように製織された本発明の織物は、第１、第２連結経糸６１０、６３０により裏面層１００と表面層５００が連結されているため、３次元立体形状を具現できないため、製織後に第１、第２連結経糸６１０、６３０を切断（除去）しなければならない。
【００７１】
上記のように形成された第１、第２連結経糸６１０、６３０をより簡単に除去するために、上記第１、第２連結経糸６１０、６３０を裏面層１００、表面層５００の表面上に露出させて裏面突出部７１０と表面突出部７３０を形成する。上記裏面突出部７１０および表面突出部７３０は、図６の部分拡大図のように、第１、第２連結経糸６１０、６３０を２本の緯糸で上下方向に巻き付ける形態で裏面突出部７１０及び表面突出部７３０を形成して、裏面層１００と表面層５００の表面に突出させることができる。
【００７２】
上記のように裏面層１００と表面層５００に露出した第１、第２連結経糸６１０、６３０は緯糸により固定されており、図５に示すように、上記緯糸は幅方向に連続的に上記第１、第２連結経糸６１０、６３０（除去用緯糸）とともに露出している。上記露出した除去用緯糸を上昇させて除去する場合、上記緯糸に一緒に交差している第１、第２連結経糸６１０、６３０も共に上昇し、それぞれの接結部で切断が行われて上記緯糸と共に第１、第２連結経糸６１０、６３０は全て除去できる。
【００７３】
また、上記第１実施例の連結経糸６００も上記のような方法で突出部を形成して除去できる。
【００７４】
図８は、上記第１、第２連結経糸６１０、６３０を除去した状態の織物を示す。上記第１、第２連結経糸６１０、６３０が除去されることで、裏面層１００、中間層３００、表面層５００は、第１連結層２００、第２連結層４００により互いに連結された形態で３層構造を有する３次元的立体的形状の発現が可能になる。
【００７５】
図１１は、第２実施例による３次元立体形状織物の連結経糸を除去して立体形状を発現した図であり、図１３は、本発明の第２実施例による織物の使用状態を示す図であって、表面層を上昇させて織物に立体的形状を発現したものを示す。
【００７６】
上述した本発明に係る３層構造を有する３次元立体形状織物をブラインドに使う場合、第１実施例による３層構造を有する３次元立体形状織物は、裏面層１００を固定し、中間層３００および表面層５００の高さを調節して遮光率を調節することができ、第２実施例による３層構造を有する３次元立体形状織物は、裏面層１００を固定し、中間層３００および表面層５００の高さを調節して遮光率を調節することができ、また中間層を固定し、裏面層１００および表面層５００の高さを調節して遮光率を調節することもできる。
【００７７】
上述した本発明に係る３層構造を有する３次元立体形状織物の形態安定性をより改善したり、剛性（ｓｔｉｆｆｎｅｓｓ）を向上するために熱処理工程を行うことができる。望ましくは、切断段階前に熱処理を行って織物に剛性を付与することができる。これは、熱処理前に切断段階を行うと、多層織物が密着した状態で切断のような過激な作用が織物に加えられることで織物損傷が発生するためである。
【００７８】
そのために上記経糸および／または緯糸に低融点糸を使って製織することができる。上記低融点糸は、分子構造の改質、共重合、ブレンディング、紡糸工程制御、複合紡糸からなる方法から選択された１以上の方法により意図的に融点を低くし、約１２０〜１９０℃の温度範囲内で熱処理を加える場合、表面が微細に融着される物性を有した原糸であればいずれも可能である。具体的に韓国登録特許第２８９４１４号に提案されたテレフタル酸またはこれのエステル形成誘導体とエチレングリコールとネオペンチルグリコールを共重合させて製造したコポリエステル系バインダー繊維を使うこともできる。また、複合紡糸によって製造された低融点糸が使用可能であるが、上記低融点糸は芯部が支持の役割をし、被覆部が熱処理時に融着される部分であって、韓国登録特許第５８７１２２号に提案された低融点成分と高融点成分からなり、上記低融点成分が繊維方向に繊維表面の少なくとも一部を連続的に形成し、ガラス移転温度が６０℃以上であり、５０〜７０モル％がポリエチレンテレフタレート単位からなっている共重合ポリエステル８０〜９９重量％とポリオレフィン２０〜１重量％との混合物で構成された熱融着性複合繊維を使うこともできる。
【００７９】
一方、経糸および／または緯糸を低融点糸と難燃糸を混合して使うこともでき、低融点部と難燃部から形成された複合繊維（被覆−芯型、分割型、多重海島型など）やあるいは低融点糸と難燃糸の混紡糸も可能である。この場合、産業用素材として特にカーテン地やブラインド用への活用が可能である。この時、上記低融点部と難燃部または低融点糸と難燃糸の割合は約１５：８５〜５０：５０重量％が望ましい。難燃部（糸）が上記割合未満で含まれると難燃効果が低下し、上記範囲を超過して含まれると熱処理時低融点部（糸）の融着程度が低く、織物に剛性付与効果が僅かであるという欠点がある。
【００８０】
本発明による織物は、上記裏面層、中間層、表面層、第１連結層、第２連結層はそれぞれ組織の密度を異にして製織できる。例えば、裏面層、中間層、表面層をメッシュ構造で製織し、第１、第２連結層をこれよりもさらに密度の高い構造で形成する場合、上記織物から立体的形状が発現しない場合には織物を境として内外部が互いに露出しない構造であるが、本発明に係る３層構造を有する３次元立体形状織物が立体的形状を発現する場合、第１、第２連結層が裏面層、中間層、表面層に対して垂直形態に移動し、これにより、裏面層、中間層、表面層のメッシュ構造により織物の内外部が互いに露出される構造が実現される。
【００８１】
これは遮光や保安素材への活用可能性を意味し、衣類素材としても新たな機能を発現することができる。そのために裏面層、中間層、表面層において経糸と緯糸の間隔を０．２〜２ｍｍで位置させるとより一層望ましい効果を発現することができる。また、本発明による織物は、上記表面層、裏面層、中間層、第１連結層、第２連結層の組織構造やデザインを異にして製織できることは勿論である。
【００８２】
さらに、本発明に係る３層構造を有する３次元立体形状織物を、使用用途に応じて防炎処理して火災の危険性を最小化させることが望ましい。
【符号の説明】
【００８３】
１００    裏面層
１１０    裏面接結部
２００    第１連結層
３００    中間層
３１０    中間接結部
４００    第２連結層
５００    表面層
５１０    表面接結部
６００    連結経糸
６１０    第１連結経糸
６３０    第２連結経糸
７００    突出部
７１０    裏面突出部
７３０    表面突出部
【図１】
2010265573.tif 000003
【図２】
2010265573.tif 000004
【図３】
2010265573.tif 000005
【図４】
2010265573.tif 000006
【図５】
2010265573.tif 000007
【図６】
2010265573.tif 000008
【図７】
2010265573.tif 000009
【図８】
2010265573.tif 000010
【図９】
2010265573.tif 000011
【図１０】
2010265573.tif 000012
【図１１】
2010265573.tif 000013
【図１２】
2010265573.tif 000014
【図１３】
2010265573.tif 000015
【手続補正書】
【提出日】平成22年5月20日(2010.5.20)
【手続補正１】
【補正対象書類名】明細書
【補正対象項目名】００１９
【補正方法】変更
【補正の内容】
【００１９】
また、３層構造を有する３次元立体形状織物において、上記織物は、裏面層、中間層、表面層と上記裏面層と中間層を連結する第１連結層、上記中間層と表面層を連結する第２連結層から形成され、上記織物を形成する経糸は、裏面層、第１連結層を形成した後、裏面層に連結されて第１連結経糸を形成し、さらに裏面層を形成する過程が反復的に行われる第１グループの経糸と、表面層、第２連結層、中間層を形成した後、表面層に連結されて第２連結経糸を形成し、さらに表面層を形成する過程が反復的に行われる第２グループの経糸とから構成され、裏面層から始まる第１グループの経糸を１、２、３、４、第１連結層から始まる第１グループの経糸を５、６、中間層から始まる第２グループの経糸を７、８、第２連結層から始まる第２グループの経糸を９、１０、表面層から始まる第２グループの経糸を１１、１２、１３、１４とすると、経糸１、２、３、４は、裏面層を形成した後第１連結層及び第１連結経糸を形成し、裏面層と連結される経糸５、６と接すると、経糸３、４は第１連結層を、経糸１、２、５、６は裏面層を形成し、経糸５、６は、第１連結層を形成し、中間層を形成する経糸７、８と第２連結層を形成する経糸９、１０と接して共に製織されて中間接結部を形成した後、経糸５、６は第１連結経糸を、経糸７、８は第２連結経糸を、経糸９、１０は中間層を形成し、経糸１１、１２、１３、１４は、表面層を形成した後第２連結経糸を形成し、表面層と連結される経糸７、８と接すると、経糸１３、１４は第２連結層を形成し、経糸７、８、１１、１２は表面層を形成して織物を製織し、製織後上記第１、第２連結経糸を切断させることで形成されることを特徴とする３層構造を有する３次元立体形状織物を提供する。
【手続補正２】
【補正対象書類名】明細書
【補正対象項目名】００６６
【補正方法】変更
【補正の内容】
【００６６】
上記経糸５、６は、第１連結層２００を形成し、中間層３００を形成する経糸７、８と第２連結層４００を形成する経糸９、１０と接して共に製織されて中間接結部３１０を形成した後、経糸５、６は第１連結経糸６１０を、経糸７、８は第２連結経糸６３０を、経糸９、１０は中間層３００を形成することになる。
【手続補正３】
【補正対象書類名】明細書
【補正対象項目名】００６７
【補正方法】変更
【補正の内容】
【００６７】
上記経糸１１、１２、１３、１４は、表面層５００を形成した後第２連結経糸６３０を形成し、表面層５００と連結される経糸７、８と接すると、経糸１３、１４は第２連結層４００を、その他の経糸７、８、１１、１２は表面層５００を形成することになる。
【手続補正４】
【補正対象書類名】特許請求の範囲
【補正対象項目名】請求項１０
【補正方法】変更
【補正の内容】
【請求項１０】
３層構造を有する３次元立体形状織物において、
上記織物は、裏面層、中間層、表面層と上記裏面層と中間層を連結する第１連結層、上記中間層と表面層を連結する第２連結層から形成され、
上記織物を形成する経糸は、裏面層、第１連結層を形成した後、裏面層に連結されて第１連結経糸を形成し、さらに裏面層を形成する過程が反復的に行われる第１グループの経糸と、表面層、第２連結層、中間層を形成した後、表面層に連結されて第２連結経糸を形成し、さらに表面層を形成する過程が反復的に行われる第２グループの経糸とから構成され、
裏面層から始まる第１グループの経糸を１、２、３、４、第１連結層から始まる第１グループの経糸を５、６、中間層から始まる第２グループの経糸を７、８、第２連結層から始まる第２グループの経糸を９、１０、表面層から始まる第２グループの経糸を１１、１２、１３、１４とすると、
経糸１、２、３、４は、裏面層を形成した後第１連結層及び第１連結経糸を形成し、裏面層と連結される経糸５、６と接すると、経糸３、４は第１連結層を、経糸１、２、５、６は裏面層を形成し、
経糸５、６は、第１連結層を形成し、中間層を形成する経糸７、８と第２連結層を形成する経糸９、１０と接して共に製織されて中間接結部を形成した後、経糸５、６は第１連結経糸を、経糸７、８は第２連結経糸を、経糸９、１０は中間層を形成し、
経糸１１、１２、１３、１４は、表面層を形成した後第２連結経糸を形成し、表面層と連結される経糸７、８と接すると、経糸１３、１４は第２連結層を形成し、経糸７、８、１１、１２は、表面層を形成して織物を製織し、製織後上記第１、第２連結経糸を切断させることから形成されることを特徴とする３層構造を有する３次元立体形状織物。
【手続補正５】
【補正対象書類名】図面
【補正対象項目名】図７
【補正方法】変更
【補正の内容】
【図７】
2010265573.tif 000016